(57)【要約】      （修正有）【課題】強力な物理粉砕を必要としない省エネルギーな方法で、ナノサイズで結晶化度が高く、繊維形状の損傷が少ないセルロース微細繊維を製造する方法および修飾セルロース微細繊維を製造する方法を提供する。【解決手段】セルロース微細繊維の製造方法は、カルボン酸ビニルエステルまたはアルデヒドとドナー数２６以上の非プロトン性溶媒とを含む解繊溶液をセルロースに浸透させて、セルロースを解繊することを含む。このアルデヒドは、下記式（１）で表されるアルデヒド、パラホルムアルデヒド、シンナムアルデヒド、ペリルアルデヒド、バニリンおよびグリオキサールからなる群より選択される少なくとも１種のアルデヒドである：Ｒ１−ＣＨＯ（１）（式中、Ｒ１は水素原子、炭素数１〜１６のアルキル基、アルケニル基、シクロアルキル基またはアリール基を表わす）。【選択図】図１
2020063550.tif 000002
【特許請求の範囲】
【請求項１】
ドナー数２６以上の非プロトン性溶媒と、カルボン酸ビニルエステルまたはアルデヒドとを含む解繊溶液をセルロースに浸透させて、セルロースを解繊することを含むセルロース微細繊維の製造方法であって、
該アルデヒドが、下記式（１）で表されるアルデヒド、パラホルムアルデヒド、シンナムアルデヒド、ペリルアルデヒド、バニリンおよびグリオキサールからなる群より選択される少なくとも１種のアルデヒドである、製造方法：
Ｒ１−ＣＨＯ                      （１）
（式中、Ｒ１は水素原子、炭素数１〜１６のアルキル基、アルケニル基、シクロアルキル基またはアリール基を表わす）。
【請求項２】
前記カルボン酸ビニルエステルまたはアルデヒドの含有割合が、解繊溶液全体に対して０．０５重量％〜５０重量％である、請求項１に記載の製造方法。
【請求項３】
前記ドナー数２６以上の非プロトン性溶媒が、スルホキシド類、ピリジン類、ピロリドン類およびアミド類からなる群より選択される少なくとも１種である、請求項１または２に記載の製造方法。
【請求項４】
前記アルデヒドが、ホルムアルデヒド、パラホルムアルデヒド、アセトアルデヒド、プロピオンアルデヒド、ブタナール、イソブタナール、２−メチルブタナール、ペンタナール、ヘキサナール、ヘプタナール、オクタナール、ノナナール、デカナール、アクロレイン、ベンズアルデヒド、シンナムアルデヒド、ペリルアルデヒド、バニリンおよびグリオキサールからなる群より選択される少なくとも１種である、請求項１から３のいずれかに記載の製造方法。
【請求項５】
前記カルボン酸ビニルエステルが、酢酸ビニル、プロピオン酸ビニル、酪酸ビニル、カプロン酸ビニル、シクロヘキサンカルボン酸ビニル、カプリル酸ビニル、カプリン酸ビニル、ラウリン酸ビニル、ミリスチン酸ビニル、パルミチン酸ビニル、ステアリン酸ビニル、ピバリン酸ビニル、オクチル酸ビニルアジピン酸ジビニル、メタクリル酸ビニル、クロトン酸ビニル、ピバリン酸ビニル、オクチル酸ビニル、安息香酸ビニルおよび桂皮酸ビニルからなる群より選択される少なくとも１種である、請求項１から３のいずれかに記載の製造方法。
【請求項６】
前記カルボン酸ビニルエステルが、下記式（２）で表される化合物である、請求項１から３のいずれかに記載の製造方法：
Ｒ２−ＣＯＯ−ＣＨ＝ＣＨ２                    （２）
（式中、Ｒ２は炭素数１〜２４のアルキル基、アルキレン基、シクロアルキル基またはアリール基を表わす）。
【請求項７】
前記解繊溶液がセルロース修飾反応化剤をさらに含む、請求項１から６のいずれかに記載の製造方法。
【請求項８】
前記セルロース修飾反応化剤がカルボン酸ハロゲン化物類、カルボン酸無水物類、カルボン酸、イソシアネート類、エポキシ類およびハロゲン化アルキルからなる群より選択される少なくとも１種である、請求項７に記載の製造方法。
【請求項９】
前記解繊溶液が酸触媒または塩基触媒をさらに含む、請求項１から８のいずれかに記載の製造方法。
【請求項１０】
前記酸触媒がパラトルエンスルホン酸、パラトルエンスルホン酸ピリジウム、無機酸および有機酸からなる群より選択される少なくとも１種である、請求項９に記載の製造方法。
【請求項１１】
前記塩基触媒がアルカリ金属またはアルカリ土類金属の炭酸塩、アルカリ金属またはアルカリ土類金属の炭酸水素塩、アルカリ金属またはアルカリ土類金属のカルボン酸塩、アルカリ金属またはアルカリ土類金属のホウ酸塩、アルカリ金属またはアルカリ土類金属のリン酸塩、アルカリ金属またはアルカリ土類金属のリン酸水素塩、アルカリ金属またはアルカリ土類金属のテトラアルキルアンモニウム酢酸塩、ピリジン類、イミダゾール類およびアミン類からなる群より選択される少なくとも１種である、請求項９に記載の製造方法。
【請求項１２】
前記酸触媒または塩基触媒の含有割合が、解繊溶液全体に対して０．００１重量％〜３０重量％である、請求項９から１１のいずれかに記載の製造方法。
【請求項１３】
セルロースと前記解繊溶液との重量比が、０．５／９９．５〜２５／７５である、請求項１から１２のいずれかに記載の製造方法。
【請求項１４】
平均繊維径が２ｎｍ〜８００ｎｍ、かつ、アスペクト比が４０〜１０００であり、ＳＰ値１０以下の有機溶媒または樹脂に分散可能な表面修飾セルロース微細繊維。
【発明の詳細な説明】
【技術分野】
【０００１】
本発明は、セルロース微細繊維およびその製造方法に関する。
【背景技術】
【０００２】
セルロース繊維（細胞壁単位）は、セルロース微細繊維（ミクロフィブリル）の集合体である。ミクロフィブリルは鋼鉄に匹敵する機械特性を持ち、直径約２ｎｍ〜２０ｎｍのナノ構造を持つため補強材として社会的に熱く注目されている。しかし、微細繊維は繊維間が水素結合により結束されている。そのため、微細繊維を取り出すために、水素結合を切断しミクロフィブリルを分離すること（以下、解繊という）が必要である。そのため、激しい物理力を加える機械解繊法が用いられている。
【０００３】
セルロースナノファイバーを製造する方法としては、水中機械解繊法が知られている。この方法では、セルロースは水により膨潤され、柔らかい状態で高圧ホモジナイザーやウォータージェット等の強力な機械せん断によりナノ化する。天然のセルロースミクロフィブリルは結晶ゾーンと非結晶性ゾーンとから構成され、非結晶ゾーンは水等の膨潤性溶媒を吸収し、膨潤した状態になると、強力なせん断により変形する。そのため、得られたセルロース微細繊維にはダメージが存在し、絡み合い、引っかかりしやすい形状となる。
【０００４】
また、ボールミル等の強力な機械粉砕法を用いる場合、固体状態特有のメカノケミカル反応が起こり得る。この反応により、セルロースの結晶構造が破壊されたり、溶解されたりすることが避けられなくなる。その結果、収率が低くなり、得られる繊維の結晶化度が低くなる場合がある。
【０００５】
水中解繊の他の問題としては、得られたセルロースと樹脂とを複合化するためには、解繊の後、脱水し、表面疎水化修飾等の処理をする必要がある。この脱水工程には高いエネルギーを要する。
【０００６】
また、表面をエステル化したセルロース微細繊維の製造方法として、イオン液体と有機溶媒とを含有する混合溶媒を用いてセルロース系物質を膨潤および／または部分溶解させた後、エステル化する方法がある（特許文献１）。しかし、特許文献１のイオン液体と有機溶媒とを含有する混合溶媒を用いる場合、イオン液体の回収や再利用に関するコストが高くなるという課題がある。
【０００７】
また、表面をエステル化したセルロース微細繊維の製造方法として、セルロースと有機溶剤とを混合して、エステル化剤を加えた後、強力な機械的破砕とともにエステル化反応をすることにより、セルロース表面をエステル化し、解離する方法が知られている（特許文献２）。しかし、エステル化剤と有機溶媒とを含む解繊用溶液はセルロースへの浸透性が低く、機械的粉砕処理の間にセルロース内部へほとんど浸透しない。したがって、この方法でも化学的解繊はされておらず、強力な機械力が必要となる機械解繊方法により繊維を製造している。強力な機械的破砕はセルロースナノファイバーを損傷する可能性がある。また、セルロース繊維の内部になるほど有機溶剤とエステル化剤は浸透しにくいため、セルロース繊維内部はエステル化修飾されにくくなる。そのため、セルロース繊維内部の微細繊維は機械解繊により解繊されても、表面修飾がほとんどできていないと考えられる。また、表面芳香置換基で修飾するセルロース微細繊維の製造方法が知られている（特許文献３）。しかし、この化学修飾工程のみでは解繊できず、強力な機械解繊工程が必要となる。
【先行技術文献】
【特許文献】
【０００８】
【特許文献１】特開２０１０−１０４７６８号公報
【特許文献２】特表２０１５−５００３５４号公報
【特許文献３】特開２０１１−１６９９５号公報
【発明の概要】
【発明が解決しようとする課題】
【０００９】
本発明は、強力な物理粉砕を必要としない省エネルギーな方法で、ナノサイズで結晶化度が高く、繊維形状の損傷が少ないセルロース微細繊維の製造方法および修飾セルロース微細繊維の製造方法を提供する。
【課題を解決するための手段】
【００１０】
本発明者らは、上記課題を達成するため鋭意検討した結果、機械的に破砕することなく、カルボン酸ビニルエステルまたはアルデヒドを含む解繊溶液をセルロースに浸透させて、セルロースを解繊し、ナノサイズで結晶化度が高く、繊維形状の損傷が少ないセルロース微細繊維の製造方法を見出した。
【００１１】
本発明のセルロース微細繊維の製造方法は、ドナー数２６以上の非プロトン性溶媒と、カルボン酸ビニルエステルまたはアルデヒドとを含む解繊溶液をセルロースに浸透させて、セルロースを解繊することを含む。このアルデヒドは、下記式（１）で表されるアルデヒド、パラホルムアルデヒド、シンナムアルデヒド、ペリルアルデヒド、バニリンおよびグリオキサールからなる群より選択される少なくとも１種のアルデヒドである：
Ｒ１−ＣＨＯ        （１）
（式中、Ｒ１は水素原子、炭素数１〜１６のアルキル基、アルケニル基、シクロアルキル基またはアリール基を表わす）。
１つの実施形態において、上記アルデヒドまたはカルボン酸ビニルエステルの含有割合は、解繊溶液全体に対して０．０５重量％〜５０重量％である。
１つの実施形態において、上記ドナー数２６以上の非プロトン性溶媒は、スルホキシド類、ピリジン類、ピロリドン類およびアミド類からなる群より選択される少なくとも１種である。
１つの実施形態において、上記アルデヒドは、ホルムアルデヒド、パラホルムアルデヒド、アセトアルデヒド、プロピオンアルデヒド、ブタナール、イソブタナール、２−メチルブタナール、ペンタナール、ヘキサナール、ヘプタナール、オクタナール、ノナナール、デカナール、アクロレイン、ベンズアルデヒド、シンナムアルデヒド、ペリルアルデヒド、バニリンおよびグリオキサールからなる群より選択される少なくとも１種である。
１つの実施形態においては、上記カルボン酸ビニルエステルは、酢酸ビニル、プロピオン酸ビニル、酪酸ビニル、カプロン酸ビニル、シクロヘキサンカルボン酸ビニル、カプリル酸ビニル、カプリン酸ビニル、ラウリン酸ビニル、ミリスチン酸ビニル、パルミチン酸ビニル、ステアリン酸ビニル、ピバリン酸ビニル、オクチル酸ビニル、アジピン酸ジビニル、メタクリル酸ビニル、クロトン酸ビニル、ピバリン酸ビニル、オクチル酸ビニル、安息香酸ビニルおよび桂皮酸ビニルからなる群より選択される少なくとも１種である。
１つの実施形態においては、上記カルボン酸ビニルエステルは、下記式（２）で表される化合物である
Ｒ２−ＣＯＯ−ＣＨ＝ＣＨ２        （２）
（式中、Ｒ２は炭素数１〜２４のアルキル基、アルキレン基、シクロアルキル基またはアリール基のいずれかを表わす）。
１つの実施形態においては、上記解繊溶液はセルロース修飾反応化剤をさらに含む。
１つの実施形態においては、上記セルロース修飾反応化剤はカルボン酸ハロゲン化物類、カルボン酸無水物類、カルボン酸、イソシアネート類、エポキシ類およびハロゲン化アルキルからなる群より選択される少なくとも１種である。
１つの実施形態においては、上記解繊溶液は酸触媒または塩基触媒をさらに含む。
１つの実施形態においては、上記酸触媒はパラトルエンスルホン酸、パラトルエンスルホン酸ピリジウム、無機酸および有機酸からなる群より選択される少なくとも１種である。
１つの実施形態においては、上記塩基触媒はアルカリ金属またはアルカリ土類金属の炭酸塩、アルカリ金属またはアルカリ土類金属の炭酸水素塩、アルカリ金属またはアルカリ土類金属のカルボン酸塩、アルカリ金属またはアルカリ土類金属のホウ酸塩、アルカリ金属またはアルカリ土類金属のリン酸塩、アルカリ金属またはアルカリ土類金属のリン酸水素塩、アルカリ金属またはアルカリ土類金属のテトラアルキルアンモニウム酢酸塩、ピリジン類、イミダゾール類およびアミン類からなる群より選択される少なくとも１種である。
１つの実施形態において、上記酸触媒または塩基触媒の含有割合は、解繊溶液全体に対して０．００１重量％〜３０重量％である。
１つの実施形態において、セルロースと上記解繊溶液との重量比は、０．５／９９．５〜２５／７５である。
本発明の別の局面においては、表面修飾セルロース微細繊維が提供される。この表面修飾セルロース微細繊維は、平均繊維径が２ｎｍ〜８００ｎｍ、かつ、アスペクト比が４０〜１０００であって、ＳＰ値１０以下の有機溶媒または樹脂に分散可能である。
【発明の効果】
【００１２】
本発明によれば、高圧ホモジナイザーやウォータージェット等を用いて強力に解繊することなく、ドナー数２６以上の非プロトン性溶媒とカルボン酸ビニルエステルまたはアルデヒドとを含む解繊溶液をセルロースに浸透させて、セルロースを解繊するため、セルロースのミクロフィブリルに与える損傷が少なく、アスペクト比が大きいセルロース微細繊維を製造することができる。さらに、解繊溶液に触媒または修飾反応化剤および触媒を添加することにより、ミクロフィブリルの表面の水酸基を修飾反応させて表面修飾セルロース微細繊維を製造することができる。本発明では、解繊溶液をセルロースに浸透させて繊維間、ラメラ間およびミクロフィブリル間の水素結合を切断しながらミクロフィブリルの表面を修飾するため、天然由来のセルロースの結晶構造やミクロフィブリル構造を破壊することなく、セルロースを解繊し、ミクロフィブリルの表面を効率よく修飾することができる。そのため、ナノサイズで結晶化度が高く、繊維形状の損傷が少なく、アスペクト比が大きいセルロース微細繊維を省エネルギーな方法で、簡便かつ効率よく、製造することができる。本発明の製造方法により得られるセルロース微細繊維および修飾セルロース微細繊維は、溶媒や樹脂への再分散性に優れる。本発明の解繊溶液は非プロトン性であるため、セルロース微細繊維表面の水酸基は様々な修飾反応化剤と反応できる。そのため、用途に応じて様々な修飾官能基を導入することが可能である。例えば、疎水性官能基を導入することによりセルロース微細繊維と樹脂などの有機媒体との親和性をさらに向上できる。また、修飾官能基の末端をアクリル基、エポキシ基、イソシアネート基又はビニル基等の反応性基を有する修飾反応化剤で修飾することにより、得られるセルロース微細繊維の表面は反応性基を有する。そのため、その機能性や用途を一層拡大することができる。例えば、複合化の際にセルロース微細繊維と樹脂との間に化学反応が起こることにより界面の接着性を改善し、補強効果を上げることも期待できる。
【００１３】
さらに、本発明のセルロース微細繊維の製造方法は、高圧ホモジナイザーやウォータージェット等の強力な解繊手段を用いることなくセルロース物質を解繊することができる。そのため、得られるセルロース微細繊維は天然のミクロフィブリルに近い構造を持ちダメージが少ないため、高い強度を有する。
【図面の簡単な説明】
【００１４】
【図１】実施例１で得られたセルロース微細繊維のＳＥＭ写真（５００００倍）
【図２】実施例２で得られたセルロース微細繊維のＳＥＭ写真（５００００倍）
【図３】実施例３で得られたセルロース微細繊維のＳＥＭ写真（５００００倍）
【図４】実施例１０で得られたセルロース微細繊維のＳＥＭ写真（５００００倍）
【図５】比較例１で得られたセルロース繊維の光学顕微鏡写真（光学４０倍）
【図６】比較例２で得られたセルロース繊維の光学顕微鏡写真（光学４０倍）
【図７】比較例３で得られたセルロース繊維の光学顕微鏡写真（光学４０倍）
【図８】実施例１２で得られたセルロース微細繊維のＩＲスペクトル
【図９】実施例１２で得られたセルロース微細繊維の光学顕微鏡画像（４００倍）
【図１０】実施例１５で得られたセルロース微細繊維の光学顕微鏡画像（４００倍）
【図１１】実施例１５で得られたセルロース微細繊維のＩＲスペクトル
【図１２】実施例１８で得られたセルロース微細繊維の光学顕微鏡画像（４００倍）
【図１３】実施例１８で得られたセルロース微細繊維のＩＲスペクトル
【図１４】実施例１９で得られたセルロース微細繊維の光学顕微鏡画像（４００倍）
【図１５】比較例６で得られたセルロース微細繊維の光学顕微鏡画像（４００倍）
【発明を実施するための形態】
【００１５】
Ａ．本発明の概要
本発明のセルロース微細繊維の製造方法は、ドナー数２６以上の非プロトン性極性溶媒と、カルボン酸ビニルエステルまたはアルデヒドとを含む解繊溶液を用いる。このアルデヒドは、下記式（１）で表されるアルデヒド、パラホルムアルデヒド、シンナムアルデヒド（桂皮アルデヒド）、ペリルアルデヒド、バニリンおよびグリオキサール（ジアルデヒド）からなる群より選択される少なくとも１種のアルデヒド（以下、アルデヒド類ともいう）である：
Ｒ１−ＣＨＯ        （１）
（式中、Ｒ１は水素原子、炭素数１〜１６のアルキル基、アルケニル基、シクロアルキル基またはアリール基を表わす）。
【００１６】
本発明の製造方法は、上記解繊溶液をセルロースに浸透させて、セルロースを解繊することを含む。上記解繊溶液をセルロースに浸透させ、セルロースを膨潤しながらミクロフィブリルの間の水素結合を切断することにより、ミクロフィブリルが自ら解してセルロース微細繊維を得ることができる。そのため、高圧ホモジナイザーやウォータージェットのような強力な解繊機器を用いず、機械解繊や破砕により解することなく、セルロースを解繊し、ナノサイズで結晶化度が高く、繊維形状の損傷が少ないセルロース微細繊維が得られる。
【００１７】
また、上記解繊溶液は、ミクロフィブリルの結晶ゾーン（ドメイン）に浸透しないため、得られるセルロース微細繊維は、ダメージが少なく、天然のミクロフィブリルに近い構造を有する。同時に、本発明の製造方法では、強力な剪断力の働きによる機械的解繊手段を用いることなく、セルロースを解繊できるため、物理的な作用によるダメージも少ない。そのため、得られるセルロース微細繊維および修飾セルロース微細繊維は、高い強度を保持していると考えられる。さらに、表面の粗さが少ないため一旦乾燥しても溶媒や樹脂への再分散が容易である。
【００１８】
Ｂ．解繊溶液
本発明の製造方法で用いる解繊溶液は、ドナー数２６以上の非プロトン性極性溶媒と、カルボン酸ビニルエステルまたはアルデヒドとを含む。このアルデヒドは、下記式（１）で表されるアルデヒド、パラホルムアルデヒド、シンナムアルデヒド（桂皮アルデヒド）、ペリルアルデヒド、バニリンおよびグリオキサール（ジアルデヒド）からなる群より選択される少なくとも１種のアルデヒドである：
Ｒ１−ＣＨＯ        （１）
（式中、Ｒ１は水素原子、炭素数１〜１６のアルキル基、アルケニル基、シクロアルキル基またはアリール基を表わす）。
【００１９】
上記解繊溶液に含まれるカルボン酸ビニルエステルまたはアルデヒド類の含有割合は、解繊溶液全体に対して、好ましくは０．０５重量％〜５０重量％である。カルボン酸ビニルエステルまたはアルデヒドの含有割合が０．０５重量％未満である場合、解繊が不十分となる、または、修飾率が十分でないおそれがある。また、カルボン酸ビニルエステルまたはアルデヒド類の含有割合が５０重量％を超える場合、解繊溶液のセルロースへの浸透性が低下するおそれがある。カルボン酸ビニルエステルまたはアルデヒド類の含有割合は、より好ましくは１重量％〜４０重量％であり、さらに好ましくは２重量％〜３０重量％である。このような範囲であることにより、ミクロフィブリル間への浸透性とセルロースの水酸基に対する反応性のバランスがさらに向上し得る。
【００２０】
以下、本発明の解繊溶液について、カルボン酸ビニルエステルを含む形態とアルデヒドを含む形態のそれぞれについて、詳細に説明する。
【００２１】
Ｂ−１．カルボン酸ビニルエステルを含む解繊溶液
１つの実施形態においては、本発明の解繊溶液はカルボン酸ビニルエステルとドナー数２６以上の非プロトン性極性溶媒とを含む。カルボン酸ビニルエステルは、セルロースの修飾反応化剤としても機能し得る。
【００２２】
Ｂ−１−１．カルボン酸ビニルエステル
カルボン酸ビニルエステルとしては任意の適切なカルボン酸ビニルエステルを用いることができる。カルボン酸ビニルエステルは、好ましくは下記式（２）で表される化合物である。
Ｒ２−ＣＯＯ−ＣＨ＝ＣＨ２        （２）
（式中、Ｒ２は炭素数１〜２４のアルキル基、アルキレン基、シクロアルキル基またはアリール基を表わす）。
【００２３】
カルボン酸ビニルエステルは、解繊性と反応性の観点から、好ましくは、式（２）においてＲ２が炭素数１〜７のアルキル基である低級脂肪族カルボン酸ビニルエステルであり、より好ましくは炭素数１〜５のアルキル基であるカルボン酸ビニルエステルであり、さらに好ましくは炭素数１〜４のアルキル基であるカルボン酸ビニルエステルである。このようなカルボン酸ビニルエステルを用いることにより、ミクロフィブリル間への浸透性とセルロースの水酸基に対する反応性とが向上し得る。
【００２４】
また、得られるセルロース微細繊維の疎水性溶媒や樹脂への分散性の観点からは、高級脂肪族カルボン酸ビニルエステル、環状脂肪族官能基を持つカルボン酸ビニルエステル又は芳香族官能基を持つカルボン酸ビニルが好ましい。これらのカルボン酸ビニルを用いた場合、ミクロフィブリル間への浸透性とセルロースの水酸基に対する反応性を確保する観点から、低級脂肪族カルボン酸ビニルエステルと併用することが好ましい。
【００２５】
カルボン酸ビニルエステルは、具体的には、酢酸ビニル、プロピオン酸ビニル、酪酸ビニル、カプロン酸ビニル、シクロヘキサンカルボン酸ビニル、カプリル酸ビニル、カプリン酸ビニル、ラウリン酸ビニル、ミリスチン酸ビニル、パルミチン酸ビニル、ステアリン酸ビニル、ピバリン酸ビニル、オクチル酸ビニル、アジピン酸ジビニル、メタクリル酸ビニル、クロトン酸ビニル、ピバリン酸ビニル、オクチル酸ビニル、安息香酸ビニル、桂皮酸ビニル等が挙げられる。これらの化合物は単独で用いてもよく、２種以上を組合せて用いてもよい。
【００２６】
Ｂ−１−２．非プロトン性極性溶媒
上記非プロトン性極性溶媒としては、ドナー数２６以上の非プロトン性極性溶媒を用いることができる。非プロトン性極性溶媒のドナー数は、好ましくは２６〜３５であり、より好ましくは２６．５〜３３、さらに好ましくは２７〜３２である。ドナー数が２６未満である場合、解繊溶液のミクロフィブリル間への浸透性が十分に向上しないおそれがある。なお、ドナー数については、文献「Ｎｅｔｓｕ  Ｓｏｋｕｔｅｉ  ２８（３）、２００１、Ｐ１３５−１４３」に開示されており、この文献の記載は本明細書に参考として援用される。
【００２７】
上記非プロトン性極性溶媒としては、任意の適切な溶媒を用いることができる。例えば、スルホキシド類、ピリジン類、ピロリドン類、および、アミド類等が挙げられる。これらの溶媒は単独で用いてもよく、２種以上を組み合わせて用いてもよい。
【００２８】
非プロトン性極性溶媒は、好ましくはジメチルスルホキシド（ＤＭＳＯ）（ドナー数：２９．８）、ピリジン（ドナー数：３３．１）、Ｎ，Ｎ−ジメチルアセトアミド（ドナー数：２７．８）、Ｎ，Ｎ−ジメチルホルムアミド（ドナー数：２６．６）およびＮ−メチル−２−ピロリドン（ドナー数：２７．３）からなる群より選択される少なくとも１種である。これらの溶媒を用いることにより、解繊溶液のミクロフィブリル間への浸透性を高度に促進することができる。これらのなかでも、解繊溶液の浸透性をさらに促進できるという点から、ジメチルスルホキシドがより好ましい。
【００２９】
上記解繊溶液は、本発明の効果を損なわない範囲で、ドナー数２６未満の非プロトン性極性溶媒を含んでいてもよい。上記解繊溶液に含まれ得るドナー数２６未満の非プロトン性極性溶媒としては、例えば、アセトニトリル、ジオキサン、アセトン、テトラヒドフラン等が挙げられる。これらの溶媒を含む場合、解繊溶液における含有割合は、例えば、５０重量％以下である。
【００３０】
Ｂ−１−３．カルボン酸ビニルエステル以外のセルロース修飾反応化剤
上記解繊溶液は、カルボン酸ビニルエステル以外のセルロース修飾反応化剤（以下、他の修飾反応化剤ともいう）をさらに含むことが好ましい。他のセルロース修飾反応化剤をさらに含むことにより、セルロースを解繊しながら、セルロースのミクロフィブリル表面を２種以上の官能基で化学修飾することができる。
【００３１】
この実施形態の解繊溶液におけるセルロース修飾反応化剤の含有割合は、解繊溶液のセルロースへの浸透性が低下しない限り、任意の適切な割合で用いられる。例えば、解繊溶液１００重量部に対して３０重量部以下であり、好ましくは０．１重量部〜３０重量部、より好ましくは０．１重量部〜２０重量部、さらに好ましくは０．５重量部〜１５重量部である。他の修飾反応化剤の割合が多すぎると、解繊度合が低下する場合がある。
【００３２】
上記他のセルロース修飾反応化剤としては、任意の適切な化合物を用いることができる。好ましくは、カルボン酸ハロゲン化物類、カルボン酸無水物類、カルボン酸、イソシアネート類、エポキシ類およびハロゲン化アルキルが用いられる。セルロース修飾反応化剤は、単独で用いてもよく、２種以上を組み合せて用いてもよい。
【００３３】
カルボン酸ビニルエステルを用いる実施形態においては、他の修飾反応化剤としてカルボン酸類、エポキシ類、イソシアネート類およびハロゲン化アルキルを用いることが好ましい。カルボン酸ハロゲンおよびカルボン酸無水物を用いる場合、変色や分解反応が起こる可能性がある。
【００３４】
カルボン酸ハロゲン化物としては、任意の適切な化合物を用いることができる。例えばカルボン酸塩化物、カルボン酸臭化物、カルボン酸ヨウ化物が挙げられる。具体的には、カルボン酸ハロゲン化物類としては、下記式（３）で表されるカルボン酸ハロゲン化物が挙げられる：
Ｒ３−Ｃ（＝Ｏ）−Ｘ          （３）
（式中、Ｒ３は炭素数１〜２４のアルキル基、アルキレン基、シクロアルキル基またはアリール基を表わす。ＸはＣｌ、ＢｒまたはＩを表す）。
【００３５】
より具体的には、塩化アセチル、塩化プロピオニル、塩化ブチリル、塩化ベンゾイル等のカルボン酸塩化物；臭化アセチル、臭化プロピオニル、臭化ブチリル、臭化ベンゾイル等のカルボン酸臭化物；ヨウ化アセチル、ヨウ化プロピオニル、ヨウ化ブチリル、ヨウ化ベンゾイル等のカルボン酸ヨウ化物などが挙げられる。なお、これら以外のカルボン酸ハロゲン化物を用いてもよい。なかでも、反応性と取り扱い性の点から、好ましくはカルボン酸塩化物が用いられる。なお、カルボン酸ハロゲン類を用いる場合、後述する触媒を用いなくてもよい。
【００３６】
カルボン酸無水物類としては、任意の適切な化合物を用いることができる。例えば、プロピオン酸、（イソ）酪酸、吉草酸などの飽和脂肪族モノカルボン酸無水物；（メタ）アクリル酸、オレイン酸などの不飽和脂肪族モノカルボン酸無水物；シクロヘキサンカルボン酸、テトラヒドロ安息香酸などの脂環族モノカルボン酸無水物；安息香酸、４−メチル安息香酸などの芳香族モノカルボン酸無水物等のカルボン酸無水物、無水コハク酸、アジピン酸などの無水飽和脂肪族ジカルボン酸；無水マレイン酸、無水イタコン酸などの無水不飽和脂肪族ジカルボン酸無水物；無水１−シクロヘキセン−１，２−ジカルボン酸、無水ヘキサヒドロフタル酸、無水メチルテトラヒドロフタル酸などの無水脂環族ジカルボン酸；無水フタル酸、無水ナフタル酸などの無水芳香族ジカルボン酸無水物などの二塩基カルボン酸無水物、例えば、無水トリメリット酸、無水ピロメリット酸などの（無水）ポリカルボン酸などの多塩基カルボン酸無水物類等が挙げられる。セルロース微細繊維の疎水化という点から、炭素数４以上の脂肪族カルボン酸無水物またはアリール基を有するカルボン酸無水物が好ましい。
【００３７】
イソシアネート類としては、任意の適切な化合物を用いることができる。イソシアネート類としては、例えば、下記式（４）または（５）で表されるイソシアネートが挙げられる。
Ｒ４−Ｎ＝Ｃ＝Ｏ                （４）
Ｏ＝Ｃ＝Ｎ−Ｒ５−Ｎ＝Ｃ＝Ｏ    （５）
（式中、Ｒ４またはＲ５としては炭素数１〜２４のアルキル基、アルキレン基、シクロアルキル基またはアリール基を表わす）。
【００３８】
イソシアネートとしては、具体的には、イソシアン酸メチル（ＭＩＣ）、ジフェニルメタンジイソシアネート（ＭＤＩ）、ヘキサメチレンジイソシアネート（ＨＤＩ）、トルエンジイソシアネート（ＴＤＩ）、イソホロンジイソシアネート（ＩＰＤＩ）、２−イソシアナトエチルメタクリレート（ＭＯＩ）、２−イソシアナトエチルアクリレート（ＡＯＩ）等のイソシアネート類が挙げられる。アクリル系樹脂との複合化という点から、ＭＯＩおよびＡＯＩが好ましい。また、ウレタン樹脂との複合化という点からは、ＭＩＣ、ＭＤＩ、ＨＤＩ、ＴＤＩ、ＩＰＤＩが好ましい。
【００３９】
エポキシ類としては、任意の適切な化合物を用いることができる。例えば、下記式（６）または（７）で表されるエポキシからなる群より選択される少なくとも１種であってもよい。
【化１】
2020063550.tif 000003
（式中、Ｒ６またはＲ７は、炭素数１〜２４のアルキル基、アルキレン基、エチレングリコールに由来する置換基、ビスフェノールＡに由来する置換基、ビスフェノールＦに由来する置換基、シクロアルキル基またはアリール基を表わす）。
【００４０】
エポキシ類としては、具体的には、アリルグリシジルエーテル、２−エチルヘキシルグリシジルエーテル、グリシジルフェニルエーテル、４−ｔｅｒｔ−ブチルフェニルグリシジルエーテル、ラウリルアルコール（ＥＯ）１５グリシジルエーテル等の単官能基のエポキシ修飾反応化剤、ビスフェノールＡエポキシ、ビスフェノールＦエポキシ、テレフタル酸ビスグリシジル、ジグリシジルＯフタレート等の２官能基エポキシ修飾反応化剤等が挙げられる。エポキシ樹脂との複合化という点から、２官能基エポキシ修飾反応化剤が好ましい。
【００４１】
ハロゲン化アルキル類としては、任意の適切な化合物を用いることができる。例えば、下記式（８）で表されるハロゲン化アルキルが挙げられる。
Ｒ８−Ｘ          （８）
（式中、Ｒ８は炭素数１〜２４のアルキル基、アルキレン基、シクロアルキル基、カルボン酸アルキル基またはアリール基を表わす。ＸはＣｌ、ＢｒまたはＩである。）
【００４２】
ハロゲン化アルキルの具体例としては、クロロ酢酸、メチルクロライド、エチルクロライド、ベンジルブロマイド等が挙げられる。セルロース微細繊維の表面に親水性のカルボン酸基を導入するという点からクロロ酢酸が好ましい。
【００４３】
カルボン酸としては、任意の適切な化合物を用いることができる。例えば、脂肪族カルボン酸、又は、アリール基を有するカルボン酸が挙げられる。具体的には、下記式（９）で表されるカルボン酸が挙げられる。
Ｒ９−ＣＯＯＨ                （９）
（式中、Ｒ９は炭素数１〜２４のアルキル基、アルキレン基、シクロアルキル基またはアリール基を表す）。
【００４４】
上記修飾反応化剤は、解繊性と反応性の点から、セルロースと混合する前の解繊溶液に添加して用いてもよい。一方、炭素数が大きい（例えば、炭素数８以上の修飾反応化剤）修飾反応化剤は、ミクロフィブリル間への浸透性とセルロースの水酸基に対する反応性が低下するおそれがある。そのため、解繊途中または解繊完了の後に解繊溶液に加えることが好ましい。また、炭素数が大きい修飾反応化剤は、炭素数の小さい修飾反応化剤と併用することが好ましい。
【００４５】
Ｂ−１−４．酸触媒または塩基触媒
上記解繊溶液は、修飾反応化剤の種類に応じて、塩基触媒または酸触媒をさらに含んでいてもよい。解繊溶液が触媒を含むことにより、修飾反応を促進すると共に、解繊溶液の極性が向上し、解繊をさらに促進することができる。塩基触媒および酸触媒は誘電率が高く、これらを添加することにより解繊溶液の誘電率が大きくなる。そのため、解繊溶液のセルロースに対する親和性が増大し、解繊溶液の浸透速度と膨潤率が向上する。さらに、セルロース中に含まれる可溶性のヘミセルロースなどの非結晶性成分の溶解を促進し、ミクロフィブリルの解繊を加速する作用を有し得る。
【００４６】
上記の通り、解繊溶液がカルボン酸ビニルエステルを含む場合、解繊溶液にさらに触媒を加えることにより、セルロースが解繊されると共に、カルボン酸ビニルエステルがセルロースの水酸基とエステル交換反応するため、エステル化された修飾セルロース微細繊維が得られる。触媒は酸触媒および塩基触媒のいずれであっても良いが、塩基触媒を用いることが好ましい。
【００４７】
解繊溶液における塩基触媒または酸触媒の含有割合は、好ましくは解繊溶液全体に対して０．００１重量％〜３０重量％である。
【００４８】
塩基触媒を用いる場合、塩基触媒のアルカリ性が高すぎると、解繊溶液が結晶内まで浸透し、セルロース微細繊維の結晶化度を低下させるおそれがある。そのため、塩基触媒としては、セルロースの結晶構造を破壊しない、任意の適切な塩基触媒を用いることができる。塩基触媒としては、好ましくは炭酸塩、炭酸水素塩、酢酸塩等のカルボン酸塩；ホウ酸塩；リン酸塩；リン酸水素塩；テトラアルキルアンモニウム酢酸塩等のアルカリ金属またはアルカリ土類金属の塩、ピリジン類、イミダゾール類およびアミン類が挙げられる。これらの塩基触媒を含有することにより、溶媒の極性（誘電率）が増大し、浸透速度が向上する効果もあるため好ましい。塩基性の強い（強アルカリ性）触媒はセルロースの安定性が低下するおそれがある。そのため、塩基性の強い触媒を用いる場合、解繊溶液における塩基触媒の含有割合が０．１重量％以下とすることが好ましい。塩基触媒は、単独で用いてもよく、２種以上を組み合せて用いてもよい。
【００４９】
塩基触媒の添加量が多すぎる場合、得られたセルロース微細繊維の結晶化度が低下するおそれがある。解繊溶液中の塩基触媒の濃度（重量割合）は、上記塩基触媒の含有割合が、解繊溶液全体に対して例えば、０．００１重量％〜３０重量％であり、好ましくは０．００１重量％〜２０重量％である。また、塩基触媒が炭酸塩、炭酸水素塩、酢酸塩等のカルボン酸塩、ホウ酸塩、リン酸塩またはリン酸水素塩等のアルカリ金属またはアルカリ土類金属の塩である場合、好ましくは０．００１重量％〜８重量％であり、より好ましくは０．０５重量％〜６重量％である。なかでも、炭酸塩を用いる場合は、０．００５重量％〜５重量％が好ましい。塩基触媒がピリジン類（溶媒としてピリジン類としない場合）、アミン類、イミダゾール類の場合、好ましくは３重量％〜２０重量％であり、より好ましくは１０重量％〜２０重量％である。なお、これらの触媒はアルカリ金属またはアルカリ土類金属の塩に比べてエステル化反応が遅く、通常エステル化に長い反応時間（例えば、８時間以上）が必要である。また、ピリジン類を溶媒とした場合、ピリジン類は触媒としても作用するが、この場合もエステル化反応が遅く、通常エステル化に長い反応時間（例えば、８時間以上）が必要である。
【００５０】
酸触媒としては、任意の適切な化合物を用いることができる。好ましくは、パラトルエンスルホン酸、トルエンスルホン酸ピリジウム、硫酸、塩酸およびリン酸などの無機酸、またはシュウ酸やギ酸等の有機酸が挙げられる。これらの酸触媒は単独で用いてもよく、２種以上を組み合せて用いてもよい。
【００５１】
解繊溶液への酸触媒の添加量は用いる触媒の種類と修飾反応化剤の種類により任意の適切な値に調整され得る。例えば、解繊溶液全体の０．０１重量％〜３０重量％であり、好ましくは０．０５重量％〜２０重量％であり、より好ましくは０．１重量％〜１０重量％である。
【００５２】
酸触媒として、硫酸、パラトルエンスルホン酸、塩酸、またはリン酸を用いる場合、解繊溶液全体の１５重量％以下であることが好ましい。シュウ酸またはギ酸の場合、３０重量％以下がより好ましい。また、２種以上の酸触媒を組み合せて用いてもよい。この場合、酸触媒の合計の含有割合が０．０１重量％〜３０重量％となるよう、含有割合が調整され得る。
【００５３】
上記解繊溶液において、カルボン酸ビニルエステルと他の修飾反応化剤とを組み合せて用いる場合、触媒としては塩基触媒を用いることが好ましい。
【００５４】
Ｂ−２．アルデヒド類を含む解繊溶液
１つの実施形態においては、本発明の解繊溶液は式（１）で表されるアルデヒド、パラホルムアルデヒド、シンナムアルデヒド（桂皮アルデヒド）、ペリルアルデヒド、バニリンおよびグリオキサール（ジアルデヒド）からなる群より選択される少なくとも１種のアルデヒドとドナー数２６以上の非プロトン性極性溶媒とを含む：
Ｒ１−ＣＨＯ        （１）
（式中、Ｒ１は水素原子、炭素数１〜１６のアルキル基、アルケニル基、シクロアルキル基またはアリール基を表わす）。
【００５５】
Ｂ−２−１．アルデヒド類
上記アルデヒドとしては、下記式（１）で表されるアルデヒド、パラホルムアルデヒド、シンナムアルデヒド（桂皮アルデヒド）、ペリルアルデヒド、バニリンおよびグリオキサール（ジアルデヒド）からなる群より選択される少なくとも１種のアルデヒドが用いられる。
Ｒ１−ＣＨＯ        （１）
（式中、Ｒ１は水素原子、炭素数１〜１６のアルキル基、アルケニル基、シクロアルキル基またはアリール基を表わす）。
【００５６】
上記アルデヒドとしては、具体的には、ホルムアルデヒド、パラホルムアルデヒド、アセトアルデヒド、プロピオンアルデヒド、ブタナール、イソブタナール、２−メチルブタナール、ペンタナール、ヘキサナール、ヘプタナール、オクタナール、ノナナール、デカナール、アクロレイン（ビニルアルデヒド）、ベンズアルデヒド、シンナムアルデヒド（桂皮アルデヒド）、ペリルアルデヒド、バニリンおよびグリオキサール（ジアルデヒド）等が挙げられる。これらのアルデヒドは単独で用いてもよく、２種以上を組合せて用いてもよい。
【００５７】
上記アルデヒドとしては、膨潤性と解繊性の点から、式（１）において、好ましくはＲ１が水素原子、または、炭素数１〜７のアルキル基であるアルデヒド等の低級脂肪族アルデヒドであり、より好ましくはＲ１が炭素数２〜５のアルキル基である低級脂肪族アルデヒドであり、さらに好ましくはＲ１が炭素数２〜４のアルキル基である。このようなアルデヒドを用いることにより、ミクロフィブリル間への浸透性とセルロースの水酸基に対する反応性とが向上し得る。上記低級脂肪族アルデヒド以外のアルデヒドを用いる場合、ミクロフィブリル間への浸透性とセルロースの水酸基に対する反応性を確保する観点から、低級脂肪族アルデヒドと併用することが好ましい。
【００５８】
Ｂ−２−２．非プロトン性極性溶媒
ドナー数２６以上の非プロトン性極性溶媒としては、任意の適切な溶媒を用いることができる。例えば、上記Ｂ−１−２項で具体的に記載した溶媒を用いることができる。また、本発明の効果を損なわない範囲で、ドナー数が２６未満である非プロトン性極性溶媒を含んでいてもよい。具体的な溶媒としては、カルボン酸ビニルエステルを含む解繊溶液で例示したものが挙げられる。これらの溶媒を含む場合、解繊溶液における含有割合は、例えば、５０重量％以下である。
【００５９】
Ｂ−２−３．修飾反応化剤
アルデヒドを含む解繊溶液は修飾反応化剤をさらに含んでいてもよい。修飾反応化剤としては、上記Ｂ−１−３項で具体的に記載した修飾反応化剤が挙げられる。アルデヒドを含む解繊溶液に含まれる修飾反応化剤の含有量についても上記カルボン酸ビニルエステルを含む解繊溶液で開示した含有量と同じ範囲で用いることができる。
【００６０】
Ｂ−２−４．塩基触媒または酸触媒
アルデヒドを含む解繊溶液は、修飾反応化剤の種類に応じて、塩基触媒または酸触媒をさらに含んでいてもよい。塩基触媒または酸触媒としては、上記Ｂ−１−４項で具体的に記載したものが挙げられる。アルデヒドを含む解繊溶液における塩基触媒または酸触媒の含有量、修飾反応化剤と触媒との組み合わせ等についても、上記カルボン酸ビニルエステルを含む解繊溶液で開示した範囲および種類を用いることができる。
【００６１】
１つの実施形態においては、アルデヒドを含む解繊溶液は、酸触媒または塩基触媒と上記セルロース修飾反応化剤とを組み合せて用いることが好ましい。上記セルロース修飾反応化剤を含む解繊溶液に触媒を添加することにより、修飾反応化剤とセルロースの水酸基との反応速度を促進し、高い修飾率を有する表面修飾セルロース微細繊維が得られ得る。
【００６２】
修飾反応化剤と組み合せて用いる場合、解繊溶液中の塩基触媒の重量割合は、用いる触媒の種類と修飾反応化剤の種類により、任意の適切な値に調整され得る。例えば、解繊溶液全体に対して、０．００１重量％〜３０重量％である。塩基触媒が炭酸塩、炭酸水素塩、酢酸塩等のカルボン酸塩、ホウ酸塩、リン酸塩またはリン酸水素塩等のアルカリ金属またはアルカリ土類金属の塩である場合、含有割合は解繊溶液全体に対して、好ましくは０．００１重量％〜８重量％であり、より好ましくは０．０５重量％〜６重量％である。アルカリ金属またはアルカリ土類金属の炭酸塩を用いる場合は、好ましくは０．００５重量％〜５重量％である。
【００６３】
塩基触媒がピリジン類（溶媒としてピリジン類を用いない場合）、アミン類、イミダゾール類の場合、含有割合は解繊溶液全体に対して、好ましくは３重量％〜２０重量％である、より好ましくは１０〜２０重量％である。これらの触媒はアルカリ金属またはアルカリ土類金属の塩に比べて修飾反応が遅く、通常、修飾に長い反応時間（例えば、８時間以上）が必要である。また、溶媒としてピリジン類を用いる場合、ピリジン類は触媒としても作用し得る。しかしながら、この場合も修飾反応が遅く、通常長い反応時間（例えば、８時間以上）、または反応時間を維持するために反応温度を高める必要がある。
【００６４】
この実施形態において、解繊溶液への酸触媒の添加量は用いる触媒の種類と修飾反応化剤の種類により任意の適切な値に調整され得る。例えば、解繊溶液全体の０．０１重量％〜３０重量％であり、好ましくは０．０５重量％〜２０重量％であり、より好ましくは０．１重量％〜１０重量％である。酸触媒として、硫酸、パラトルエンスルホン酸、塩酸、またはリン酸を用いる場合、解繊溶液全体の１５重量％以下であることが好ましい。シュウ酸またはギ酸の場合、３０重量％以下がより好ましい。また、２種以上の酸触媒を組み合せて用いてもよい。この場合、酸触媒の合計の含有割合が０．０１重量％〜３０重量％となるよう、含有割合が調整され得る。
【００６５】
修飾反応化剤と組み合せて用いる場合、修飾反応化剤に応じて、任意の適切な触媒が選択される。例えば、カルボン酸無水物、イソシアネートまたはエポキシ類を修飾反応化剤として用いる場合、塩基触媒が好ましい。
【００６６】
上記修飾反応化剤と触媒との組み合わせについて、より詳細に説明する。修飾反応化剤としてカルボン酸ハロゲン類を用いる場合、修飾反応をさらに促進できるという点から塩基触媒が好ましい。この場合、解繊溶液における触媒の含有量は、例えば、０．０５重量％〜１０重量％である。
【００６７】
カルボン酸無水物を修飾反応剤として用いる場合、塩基触媒が好ましく、炭酸ナトリウム、炭酸水素ナトリウム、炭酸リチウム、炭酸水素リチウム、酢酸ナトリウム、酢酸カリウム等が好ましい。この場合、解繊溶液における触媒の含有量は、例えば、０．０５重量％〜８重量％である。
【００６８】
カルボン酸を修飾反応化剤として用いる場合、酸触媒が好ましい。具体的には、硫酸、塩酸、リン酸、ｐ−トルエンスルホン酸等が挙げられる。この場合、解繊溶液における触媒の含有量は、例えば、０．０１重量％〜１０重量％である。
【００６９】
イソシアネートを修飾反応化剤として用いる場合、塩基触媒が好ましい。例えば、アミンまたはイミダゾールが挙げられる。この場合、解繊溶液における触媒の含有量は、例えば、０．５重量％〜２０重量％である。
【００７０】
エポキシ類を修飾反応化剤として用いる場合、塩基触媒が好ましい。例えば、アミンまたはイミダゾールが挙げられる。この場合、解繊溶液における触媒の含有量は、例えば、０．５重量％〜２０重量％である。
【００７１】
ハロゲン化アルキルを修飾反応化剤として用いる場合、塩基触媒が好ましい。塩基触媒としては、例えば、水酸化ナトリウム、水酸化カリウム、炭酸カリウム、炭酸ナトリウムが挙げられる。この場合、解繊溶液における触媒の含有量は、例えば、０．５重量％〜１０重量％である。
【００７２】
Ｃ．解繊溶液の調製方法
上記解繊溶液は、任意の適切な方法により調製することができる。例えば、上記カルボン酸ビニルエステルまたはアルデヒド類とドナー数２６以上の非プロトン性極性溶媒とを撹拌などにより混合することにより調製することができる。
【００７３】
解繊溶液に修飾反応化剤をさらに加える場合、例えば、上記溶媒、上記カルボン酸ビニルエステルまたはアルデヒド類および修飾反応化剤を撹拌などによって混合し、均一に溶解させることにより、解繊溶液を調製することができる。これらの混合の順序は、全てを同時に添加してもよく、撹拌しながら順次添加し、混合してもよい。通常は、上記溶媒に他の物質を順次添加する方法が用いられる。なお、極性が低い修飾反応化剤を用いる場合、解繊溶液の浸透速度、セルロースの膨潤速度および解繊速度が低下する場合がある。そのため、修飾反応化剤を含まない解繊溶液をセルロースに浸透させて、解繊がある程度進んだ状態で、解繊溶液に修飾反応化剤を加えることが好ましい。また、修飾反応化剤として炭素数が大きいものを用いる場合、ミクロフィブリル間への浸透性とセルロース水酸基に対する反応性が低下するおそれがあるため、解繊途中または解繊完了の後に加えることが好ましい。
【００７４】
解繊溶液に触媒を加える場合、例えば、上記溶媒、上記カルボン酸ビニルエステルまたはアルデヒド類、および、触媒を撹拌などによって混合し、均一に溶解または懸濁させることにより、解繊溶液を調製することができる。触媒を添加することにより、解繊溶液の極性が向上し解繊をさらに促進することができる。これらの混合の順序は、全てを同時に添加してもよく、撹拌しながら順次添加し、混合してもよい。通常は、上記溶媒に他の物質を順次添加する方法が用いられる。また、触媒は、触媒を含まない解繊溶液をセルロースに浸透させて、解繊がある程度進んだ状態で、解繊溶液に触媒を添加してもよい。
【００７５】
修飾反応化剤および触媒を用いる場合、例えば、上記溶媒、上記カルボン酸ビニルエステルまたはアルデヒド類、修飾反応化剤、および、触媒を撹拌などによって混合し、均一に溶解または懸濁させることにより、解繊溶液を調製することができる。これらの混合の順序は、全てを同時に添加してもよく、撹拌しながら順次添加し、混合してもよい。また、修飾反応化剤および触媒以外を含む解繊溶液をセルロースに浸透させた後、修飾反応化剤および触媒を添加してもよい。この際、修飾反応化剤および触媒は、同時に添加してもよく、任意の適切な順序で添加してもよい。さらに、触媒以外を含む解繊溶液をセルロースに浸透させた後、触媒を添加してもよい。また、修飾反応化剤以外を含む解繊溶液をセルロースに浸透させた後、修飾反応化剤を添加してもよい。
【００７６】
上記の調製方法において、解繊溶液をセルロースに浸透させた後に、修飾反応化剤および／または触媒を加える場合、解繊溶液に修飾反応化剤および／または触媒を直接添加してもよく、修飾反応化剤および／または触媒を任意の適切な溶媒に溶解して添加してもよい。溶媒としては、上記の解繊溶液の溶媒として用いられ得る溶媒が挙げられる。
【００７７】
Ｄ．セルロースの解繊方法
本発明の製造方法では、上記解繊溶液をセルロースに浸透させて、解繊することを含む。セルロースが本発明の解繊溶液により解繊される理由は次のように考えられる。すなわち、解繊溶液がセルロース内部に浸透しながらセルロース繊維間、ラメラ間およびミクロフィブリル間の水素結合を切断することによって解繊が引き起こされると考えられる。解繊溶液のドナー数または電気伝導度が高いほど、膨潤により引き起こされるセルロース繊維間、ラメラ間およびミクロフィブリル間の空隙体積が大きく、解繊度合いが向上すると考えられる。
【００７８】
解繊溶液がカルボン酸ビニルエステルを含む場合、カルボン酸ビニルエステルがセルロースの水酸基やセルロースに含まれる水と反応し、副生成物としてアセトアルデヒドが生成する。このアセトアルデヒドはミクロフィブリル表面の一部の水酸基とヘミアセタールまたはアセタールを形成してミクロフィブリル間の水素結合を切断する。そのため、ミクロフィブリル同士は容易に離れ、解繊されると考えられる。また、解繊溶液がさらに修飾反応化剤を含む場合、ヘミアセタールまたはアセタールは不安定であるため、修飾反応化剤の攻撃によりアセトアルデヒドに戻り、セルロースの水酸基が修飾されると考えられる。
【００７９】
解繊溶液がアルデヒドを含む場合、アルデヒドはミクロフィブリル表面の水酸基とヘミアセタールまたはアセタールを形成してミクロフィブリル間の水素結合を切断する。そのため、ミクロフィブリル同士は容易に離れ、解繊されると考えられる。また、解繊溶液がさらに修飾反応化剤を含む場合、ヘミアセタールまたはアセタールは不安定であるため、修飾反応化剤の攻撃によりアセトアルデヒドに戻り、セルロースの水酸基が修飾されると考えられる。
【００８０】
解繊に用いられるセルロースは、セルロース単独の形態であってもよく、リグニンやヘミセルロースなどの非セルロース成分を含む混合形態であってもよい。セルロースとしては、好ましくはＩ結晶型セルロース構造を含むセルロースであり、例えば、木材由来パルプ、木材、竹、リンダーパルプ、綿、セルロースパウダーを含む物質等が挙げられる。
【００８１】
セルロースと解繊溶液との重量比は、例えば、セルロース／解繊溶液＝０．５／９９．５〜２５／７５であり、好ましくは１．０／９９．０〜２０／８０、より好ましくは１．５／９８．５〜１５／８５、さらに好ましくは２．０／９８〜１５／８５であり、特に好ましくは２．０／９８〜１２／８８である。セルロースの割合が少なすぎると、セルロース微細繊維の生産効率が低くなる場合がある。また、セルロースの割合が多すぎると、解繊溶液のセルロース繊維間、ラメラ間およびミクロフィブリル間への浸透が不十分であるため、解繊度合いが低下するおそれがある。また、粘度が高いため反応時間が長くなる。これらのいずれにしても生産性が低下するおそれがある。さらに、修飾セルロース微細繊維を得る場合には、セルロースの割合が多すぎると得られた微細繊維のサイズと修飾率の均一性が低下するおそれがある。
【００８２】
本発明の製造方法では、セルロース繊維間、ラメラ間およびミクロフィブリル間の水素結合を切断したり、表面にある水酸基を修飾するために、任意の適切な手段を用いることができる。このような化学解繊方法は、例えば、上記解繊溶液を調製し、調製した解繊溶液にセルロースを添加して混合する方法が挙げられる。
【００８３】
上記解繊溶液は、セルロースに対する浸透性が高いため、セルロースを解繊溶液に添加して混合することにより、解繊溶液は、ミクロフィブリル間に浸入して、ミクロフィブリル間の水素結合を切断することにより、セルロースを解繊できる。さらに修飾反応化および／または触媒を併用することにより、微細繊維の表面を修飾することができる。
【００８４】
セルロースの解繊は、例えば、解繊溶液にセルロースを混合して０．５〜１時間以上放置してもよい。また、混合後、さらに解繊溶液中でセルロースが均一な状態を維持できる程度の撹拌を行ってもよい。解繊は、解繊溶液にセルロースを混合して放置するだけでも進行するが、解繊溶液の浸透または均一性を促進するために、撹拌手段を用いて撹拌を行ってもよい。撹拌機は任意の適切な装置を用いることができる。通常、撹拌またはブレンドや混練できる装置であればよい。例えば、通常、有機合成で汎用されている撹拌機を用いることができる。また、ニーダーや押出機のような混練機でもよい。セルロースの含有割合が高い場合、高粘度に対応できるニーダーや押出機が好ましい。また、撹拌は、連続的に撹拌してもよいいし、断続的に撹拌してもよい。
【００８５】
本発明での解繊における反応温度は、加熱する必要はなく、室温で反応させればよい。例えば、２時間以上反応させることにより、剪断力の働きによる機械的解繊手段を用いることなく、上記のようにセルロースを化学的に解繊できる。そのため、本発明では、余分なエネルギーを使用することなくセルロースを解繊できる。なお、反応を促進するために、加熱してもよい。加熱温度は、例えば９０℃以下、好ましくは８０℃以下、さらに好ましくは７０℃以下である。また、加熱温度は、例えば、４０℃以上である。特に常圧の場合、６５℃以下である。
【００８６】
本発明での解繊処理時間は、解繊溶液に含まれる溶媒のドナー数、アルデヒド類またはカルボン酸ビニルエステルの種類、および、触媒の種類によって任意の適切時間に設定され得る。例えば、０．５〜５０時間、好ましくは１〜３６時間、さらに好ましくは１．５〜２４時間である。低級アルデヒド（例えば、アセトアルデヒド）または低級カルボン酸ビニルエステル（例えば、酢酸ビニル）とドナー数の高い非プロトン性極性溶媒（例えば、ジメチルスルホキシド（ＤＭＳＯ））を用いる場合、数時間（例えば、０．５時間〜６時間）程度の時間であってもよく、好ましくは１〜５時間程度である。さらに、上記の通り、処理温度（反応温度）を高めたり、撹拌速度を増加したりすることで反応時間を短くしてもよい。反応時間が短すぎると、解繊溶液のミクロフィブリル間まで十分に浸透せず、反応が不十分となり、解繊度合いも低下するおそれがある。また、解繊溶液が触媒を含む場合、反応時間が長すぎたり、温度が高すぎたりすることによる過修飾により、セルロース微細繊維の収率が低下するおそれがある。また、修飾反応化剤を途中から加える場合、修飾反応化剤を加えてからさらに０．５〜５時間以上反応させることが好ましい。
【００８７】
セルロースの解繊は、カルボン酸ビニルエステルまたはアルデヒド類の蒸発を避けるため、密閉系統または加圧系統で行うことが好ましい。さらに、カルボン酸ビニルエステルおよび副生成物であるアセトアルデヒドまたはアルデヒド類等の低沸点成分の蒸発を避けるため、加圧することが好ましい。
【００８８】
解繊して得られるセルロース微細繊維は、任意の適切な方法により分離精製してもよい。分離精製方法としては、例えば、遠心分離、濾過、濃縮、沈殿などが挙げられる。例えば、解繊混合物（解繊されたセルロースを含む解繊溶液）を遠心分離または濾過することにより、セルロース微細繊維と解繊溶液を分離してもよい。または、触媒および溶媒を溶解可能な溶媒（水、アルコール類、ケトン類など）を解繊混合物に添加し、遠心分離、濾過、沈殿などの分離法（任意の適切な方法）で分離精製（洗浄）してもよい。なお、分離操作は複数回（例えば、２〜５回程度）行うことができる。修飾反応化剤を添加した場合、反応終了後、水またはメタノールなどで修飾反応化剤を失活させてもよく、再利用の観点から失活せずに蒸留により回収して再利用してもよい。
【００８９】
Ｅ．セルロース微細繊維
本発明の製造方法で得られるセルロース微細繊維は、平均繊維径が２ｎｍ〜８００ｎｍ、アスペクト比が４０〜１０００であることを特徴とする。
【００９０】
得られたセルロース微細繊維は、ナノサイズまたはサブミクロンメーターに解繊されており、平均繊維径は、例えば、２ｎｍ〜８００ｎｍ、好ましくは３ｎｍ〜６００ｎｍ、より好ましくは５ｎｍ〜５００ｎｍ、さらに好ましくは１０ｎｍ〜３００ｎｍである。繊維径が大きすぎると、補強材としての効果が低下するおそれがある。繊維径が小さすぎると、微細繊維の取り扱い性や耐熱性も低下するおそれがある。
【００９１】
得られたセルロース微細繊維は、強力な機械せん断力を加えないため、従来の機械解繊法で得られた微細繊維よりも長い繊維長を有しており、平均繊維長は、例えば、１μｍ以上である。そして、得られるセルロース微細繊維は、例えば、１μｍ〜２００μｍ程度の平均繊維長の範囲になっているが、その用途に応じて反応条件をコントロールして適当な平均繊維長のセルロース微細繊維を得ることができる。一般的には、平均繊維長は、例えば、１μｍ〜１００μｍ、好ましくは２μｍ〜６０μｍ、さらに好ましくは３μｍ〜５０μｍである。繊維長が短すぎると、補強効果や成膜機能が低下するおそれがある。また、長すぎると、繊維が絡み易くなるため溶媒や樹脂への分散性が低下するおそれがある。
【００９２】
微細繊維のアスペクト比は、解繊溶液の組成と浸透時間により容易に制御できる。一般的には、アスペクト比は４０〜１０００が好ましい。分散性と補強効果の観点から、アスペクト比は、より好ましくは５０〜８００、さらに好ましくは８０〜６００である。アスペクト比が４０未満になると、分散しやすいものの補強効果や自立膜の強度が低いため好ましくない。一方、アスペクト比が１０００を超えると繊維の絡み合いにより分散性が低下するおそれがある。
【００９３】
また、セルロース微細繊維の平均繊維径に対する平均繊維長の割合（アスペクト比）は用途に応じて対応できる。例えば樹脂と複合化する場合、例えば４０〜１０００、好ましくは５０〜５００、さらに好ましくは６０〜２００、特に８０〜１５０であってもよい。また、樹脂と複合化する場合、アスペクト比は５０以上であってもよい。
【００９４】
Ｆ．表面修飾セルロース微細繊維
本発明の製造方法で得られる表面修飾セルロース微細繊維は、平均繊維径が２ｎｍ〜８００ｎｍ、アスペクト比が４０〜１０００であって、ＳＰ値１０以下の有溶溶媒または樹脂に分散可能なことを特徴とする。
【００９５】
表面修飾セルロース微細繊維の平均繊維径、アスペクト比、および、平均繊維長は上記セルロース微細繊維と同じ範囲であることが好ましい。
【００９６】
修飾セルロース微細繊維の平均繊維径、平均繊維長およびアスペクト比を求める方法としては、任意の適切な方法を用いることができる。なお、本明細書では、修飾セルロース微細繊維の平均繊維径、平均繊維長およびアスペクト比を求める方法としては、走査型電子顕微鏡写真の画像からランダムに５０個の繊維を選択し、加算平均して算出する方法を用いる。
【００９７】
また、カルボン酸ビニルエステルまたは他のセルロース修飾反応化剤を含む解繊溶液を用いる製造方法で製造されたエステル化等により修飾された微細繊維は、ＳＰ値１０以下の有機溶媒または樹脂に分散が可能である。
【００９８】
分散可能なＳＰ値１０以下の溶媒としては、例えば、アセトン（９．９）、１，４−ジオキサン（１０）、１−ドデカノール（９．８）、テトラヒドロフラン（９．４）、メチルエチルケトン（ＭＥＫ）（９．３）、酢酸エチル（９．１）、トルエン（８．８）、酢酸−ブチル（８．７）、メチルイソブチルケトン（ＭＩＢＫ）（８．６）等が挙げられる。ＳＰ値１０以下の樹脂としては、例えば、ポリウレタン（１０．０）、エポキシ樹脂（９〜１０）、ポリ塩化ビニル（９．５〜９．７）、ポリカーボネート（９．７）、ポリ酢酸ビニル（９．４）、ポリメタクリル酸メチル樹脂（９．２）、ポリスチレン（８．６〜９．７）、ＮＢＲゴム（８．８〜９．５）、ポリプロピレン（８．０）およびポリエチレン（７．９）等が挙げられる。
【００９９】
本発明により得られる修飾された微細繊維の表面は均一に修飾されているため、有機溶媒、樹脂によく分散できる。特に、従来技術で実現できないＳＰ値１０以下の溶媒や樹脂への分散が可能となる。その理由としては、本発明の微細繊維は伸びた状態で解繊溶液中で修飾されることにより表面の水酸基はムラなく（均一に）修飾されるため、乾燥した後も伸びた状態を維持できることが考える。一方、先行技術では、表面修飾セルロース微細繊維を調製するため、まず水中でセルロースを強力な機械粉砕またはせん断力により解繊した後、アセトンやトルエンなどの非プロトン性極性溶媒で水を置換し、修飾反応する。未修飾セルロース微細繊維は、溶媒置換の際、微細繊維同士が結合したり、寄り集まったり、または微細繊維が自ら絡み合いしたりすることにより。微細繊維が塊になった凝集態になる。この状態で反応溶媒中に入れても凝集の塊として存在するため、塊の表面の水酸基しか修飾されないため得られる修飾微細繊維は、溶媒や樹脂に良好に分散させることができない。
【０１００】
本発明の表面修飾セルロース微細繊維は、例えば、塗料、接着剤、複合化材などの分野への用途に用いることができる。そして、樹脂に添加した場合は、従来の修飾セルロース微細繊維に比べて分散効果が高いため、本発明の表面修飾セルロース微細繊維を樹脂に分散させることによる補強効果が高くなることが期待できる。
【０１０１】
カルボン酸ビニルエステルと触媒を含む解繊溶液、または、アルデヒド類と修飾反応化剤と触媒とを含む解繊溶液で処理して得られる表面修飾されたセルロース微細繊維は、ムラ無く修飾されているため、有機溶媒や樹脂などの有機媒体によく分散できる。表面修飾セルロース微細繊維の特性（例えば、低線膨張特性、強度、耐熱性など）を樹脂に有効に発現させるためには、結晶性の高い表面修飾セルロース微細繊維が好ましい。
【０１０２】
本発明の表面修飾セルロース微細繊維は、化学解繊され、原料セルロースの結晶性を高度に維持できるため、表面修飾セルロース微細繊維の結晶化度は用いるセルロースの数値をそのまま参照できる。表面修飾セルロース微細繊維の結晶化度は、例えば５０％以上であり、好ましくは５０％〜９８％、より好ましくは５５％〜９５％、さらに好ましくは６０％〜９２％、特に好ましくは６５％〜９０％である。結晶化度が小さすぎると、線膨張特性や強度などの特性を低下させるおそれがある。なお、結晶化度は、後述の実施例に記載の方法で測定できる。
【０１０３】
表面修飾セルロース微細繊維の平均置換度（セルロースの基本構成単位であるグルコース当たりの置換された水酸基の平均数）は、微細繊維径と修飾反応化剤の種類により、変わり得る。平均置換度は、例えば、１．５以下であり、好ましくは０．０２〜１．２であり、より好ましくは０．０５〜１．２であり、さらに好ましくは０．１〜１．２であり、さらに好ましくは０．１５〜１．０であり、さらに好ましくは０．２５〜０．９であり、特に好ましくは０．３〜０．９である。平均置換度が大きすぎると、微細繊維の結晶化度または収率が低下するおそれがある。平均置換度（ＤＳ：ｄｅｇｒｅｅ  ｏｆ  ｓｕｂｓｔｉｔｕｔｉｏｎ）は、セルロースの基本構成単位であるグルコース当たりの置換された水酸基の平均数であり、Ｂｉｏｍａｃｒｏｍｏｌｅｃｕｌｅｓ  ２００７，８，１９７３−１９７８、ＷＯ２０１２／１２４６５２Ａ１またはＷＯ２０１４／１４２１６６Ａ１等に開示されており、これらの記載は本明細書に参考として援用される。
【実施例】
【０１０４】
以下に、実施例に基づいて本発明をより詳細に説明するが、本発明はこれらの実施例のみに限定されるものではない。なお、用いた原料の詳細は以下の通りであり、得られた修飾セルロース微細繊維の特性は以下のようにして測定した。明記しない実施例または比較例では解繊を室温で行った。
【０１０５】
（用いた原料、触媒および溶媒）
セルロースパルプ：市販木材パルプ（Ｇｅｏｒｇｉａ  Ｐａｃｉｆｉｃ社製、商品名：フラッフパルプＡＲＣ４８０００ＧＰ）をサンプル瓶に入るサイズまで千切ったパルプ。
他の原料、触媒および溶媒：ナカライテスク（株）製の試薬。
【０１０６】
＜解繊度合の評価１＞
実施例１〜１１および比較例１〜３で得られたカルボキシル基含有セルロースナノファイバーをＦＥ−ＳＥＭ（日本電子（株）製「ＪＳＭ−６７００Ｆ」で、２５〜５００００倍の範囲でセルロースの解繊度合を観察し、以下の基準で評価した。なお、２０ｍＡ、６０秒の測定条件を用いた。
◎：繊維径５００ｎｍ以上の微細繊維がほとんど観察されない。
○：ほとんどの繊維径が５００ｎｍ以下であるが、繊維径５００ｎｍ以上の微細繊維も多く観察される。
×：ほとんどの繊維は原料のセルロース繊維と同じ繊維径を有する。
＜解繊度合の評価２＞
実施例１２〜２２および比較例４〜６で得られたセルロース微細繊維を光学顕微鏡を用いて、４００倍の範囲でセルロースの解繊度合を観察し、以下の基準で評価した。
◎：繊維径がサブミクロン以上の微細繊維がほとんど観察されない。
○：ほとんどの繊維径がサブミクロン以下であるが、繊維径数ミクロン以上の微細繊維も多く観察される。
×：ほとんどの繊維は原料のセルロース繊維と同じ繊維径を有する。
＜修飾セルロース微細繊維の表面飾率または平均置換度＞
修飾セルロース微細繊維の表面修飾率は、平均置換度で示し、固体ＮＭＲにより測定した。測定モ−ドとして、固体１３Ｃ−ＣＰ／ＭＡＳ法と固体ＤＰ／ＭＡＳ法の２法を併用した。なお、平均置換度とは、セルロースの繰り返し単位１個当たりの修飾された水酸基の数（置換基の数）の平均値である。
セルロース微細繊維のＩＲスペクトルはフーリエ変換赤外分光光度計（ＦＴ−ＩＲ）で測定した。なお、測定は、ＮＩＣＯＬＥＴ社製「ＮＩＣＯＬＥＴ  ＭＡＧＮＡ−ＩＲ７６０  Ｓｐｅｃｔｒｏｍｅｔｅｒ」を用い、反射モードで分析した。
＜セルロース繊維の形状観察＞
セルロース微細繊維の形状はＦＥ−ＳＥＭ（日本電子（株）製「ＪＳＭ−６７００Ｆ」、測定条件：２０ｍＡ、６０秒）を用いて観察した。なお、平均繊維径および平均繊維長は、ＳＥＭ写真の画像からランダムに５０個の繊維を選択し、加算平均して算出した。
＜溶剤分散性＞
乾燥したセルロース微細繊維０．０５ｇと分散用溶媒（表１に示す）１０ｇとを２０ｍｌのサンプル瓶に入れ、スターラーでよく撹拌した後、均一な分散液になる場合は分散可能と判断した。一方、沈殿したり、乾燥状態（塊またはチップ状）のままで残る場合は分散不可と評価した。
【０１０７】
＜結晶化度＞
得られたセルロース微細繊維の結晶化度は、Ｔｅｘｔｉｌｅ  Ｒｅｓ．Ｊ．２９：７８６−７９４（１９５９）を参考にして、ＸＲＤ分析法（Ｓｅｇａｌ法）により測定し、下記式により算出した。
結晶化度（％）＝［（Ｉ２００−ＩＡＭ）／Ｉ２００］×１００％
（式中、Ｉ２００はＸ線回折における格子面（００２面）（回折角２θ＝２２．６°）の回折強度、ＩＡＭはアモルファス部（００２面と１１０面間の最低部、回折角２θ＝１８．５°）の回折強度である）。
【０１０８】
［実施例１］
酢酸ビニル１ｇとＤＭＳＯ９ｇとを２０ｍｌのサンプル瓶に入れ、磁性スターラーで混合液が均一に混ざるまで撹拌した。次に、セルロースパルプ０．３ｇを加え、さらに３時間撹拌した後、蒸留水で洗浄することにより解繊溶液（酢酸ビニルとＤＭＳＯ）と副生物（アセトアルデヒドまたは酢酸）を除いた。得られたセルロース微細繊維について、修飾有無をＦＴ−ＩＲ分析で確認し、走査型電子顕微鏡（ＳＥＭ）で形状を観察し、ＸＲＤ分析法で結晶化度を測定し、解繊度合および溶剤分散性を評価した。ＦＴ−ＩＲ分析の結果によりセルロース微細繊維の表面が修飾されないことが分った。ＳＥＭ写真を図１に示す。ＳＥＭ観察の結果、ほとんどの繊維径は１００ｎｍ以下であり、平均繊維長は５μｍ以上であった。水への分散性を評価した結果、水またはジメチルアセトアミドによく分散できることを確認した。
【０１０９】
［実施例２］
酢酸ナトリウム０.０１ｇをさらに加えた以外、実施例１と同様にしてセルロース微細繊維を得た。得られたセルロース微細繊維を実施例１と同様に評価した。結果は表１と図２に示すように、微細繊維の繊維径は１００ｎｍ以下であり、ＦＴ−ＩＲ分析によりカルボニル基が確認された。さらに固体ＮＭＲを用いて定量分析した結果、表面の平均エステル置換度は０．２５であった。また、乾燥した微細繊維はジメチルアセトアミドまたはアセトンに分散することを確認した。
【０１１０】
［実施例３］
酢酸カリウム０．０１ｇをさらに加えた以外、実施例１と同様にしてセルロース微細繊維を得た。得られたセルロース微細繊維を実施例１と同様に評価した。結果は表１と図３に示すように、微細繊維の繊維径は１００ｎｍ以下であり、表面の平均エステル置換度は０．３であった。また、乾燥した微細繊維はジメチルアセトアミドまたはアセトンに分散することを確認した。
【０１１１】
［実施例４］
炭酸水素ナトリウム０.１５ｇをさらに加えた以外、実施例１と同様にしてセルロース微細繊維を得た。得られたセルロース微細繊維を実施例１と同様に評価した。微細繊維の繊維径は１００ｎｍ以下であり、表面の平均エステル置換度は０．４２であった。また、乾燥した微細繊維はジメチルアセトアミド、アセトン、テトラヒドロフランに分散することを確認した。
【０１１２】
［実施例５］
炭酸ナトリウム０.０１ｇをさらに加えた以外、実施例１と同様にしてセルロース微細繊維を得た。得られたセルロース微細繊維を実施例１と同様に評価した。微細繊維の繊維径は１００ｎｍ以下であり、表面の平均エステル置換度は０．４０であった。また、乾燥した微細繊維はジメチルアセトアミド、アセトン、テトラヒドロフランに分散することを確認した。
【０１１３】
［実施例６］
炭酸カリウム０．０１ｇをさらに加えた以外、実施例１と同様にしてセルロース微細繊維を得た。得られたセルロース微細繊維を実施例１と同様に評価した。微細繊維の繊維径は１００ｎｍ以下であり、表面の平均エステル置換度は０．５３であった。また、乾燥した微細繊維はジメチルアセトアミド、アセトン、テトラヒドロフラン、メチルエチルケトンに分散することを確認した。
【０１１４】
［実施例７］
酢酸ビニル１ｇに代えてプロピオン酸ビニル１ｇを、酢酸ナトリウム０．０１ｇに代えて酢酸ナトリウム０．０２ｇを用いた以外、実施例２と同様にしてセルロース微細繊維を得た。得られたセルロース微細繊維を実施例１と同様に評価した。微細繊維の繊維径は１００ｎｍ以下であり、表面の平均エステル置換度は０．４３であった。また、乾燥した微細繊維はジメチルアセトアミド、アセトン、テトラヒドロフラン、メチルエチルケトンに分散することを確認した。
【０１１５】
［実施例８］
プロピオン酸ビニルに代えて酪酸ビニルを用いた以外、実施例７と同様にしてセルロース微細繊維を得た。得られたセルロース微細繊維を実施例７と同様に評価した。得られたセルロース微細繊維を実施例７と同様に評価した。微細繊維の繊維径は１００ｎｍ以下であり、表面の平均エステル置換度は０．４０であった。また、乾燥した微細繊維はジメチルアセトアミド、アセトン、テトラヒドロフラン、メチルエチルケトンに分散することを確認した。
【０１１６】
［実施例９］
酢酸ビニルの含有量を０．２ｇに、ＤＭＳＯの含有量を９．８ｇにそれぞれ変更した以外は実施例４と同様にしてセルロース微細繊維を得た。得られたセルロース微細繊維を実施例４と同様に評価した。繊維径と修飾率は実施例４とほぼ同等であった。また、乾燥した微細繊維はジメチルアセトアミド、アセトン、テトラヒドロフランに分散することを確認した。
【０１１７】
［実施例１０］
ＤＭＳＯの含有量を９ｇから８ｇにしたこと、および、ピリジン１ｇをさらに添加したこと、撹拌時間を２時間に変更した以外は実施例１と同様にしてセルロース微細繊維を得た。ＩＲスペクトルによりカルボニル基の吸収バンドを確認できなかったが、得られたセルロース微細繊維のＳＥＭ写真は図４に示す。繊維径は実施例１と比べ小さかった。溶媒分散性は実施例１とほぼ同等で水またはジメチルアセトアミドに分散可能であった。ピリジンの添加により解繊を促進できると判明した。
【０１１８】
［実施例１１］
炭酸ナトリウムの含有量を０．０１ｇから０．０８ｇに変更した以外は実施例３と同様にしてセルロース微細繊維を得た。得られたセルロース微細繊維を実施例３と同様に評価した。微細繊維の形状は実施例３で得られた微細繊維とほぼ同等であったが、エステル化置換度は０．５１まで増大した。
【０１１９】
（比較例１）
ＤＭＳＯをアセトンに変更した以外は実施例１と同様にして解繊を行った。パルプはほとんど膨潤しなかった。実施例１と同様に洗浄し固形分を回収した。回収した固形分の光学顕微鏡写真を図５に示す。繊維のほとんどは数μｍ〜数十μｍの大きい繊維であった。
【０１２０】
（比較例２）
ＤＭＳＯをジオキサンに変更した以外は実施例１と同様にして解繊を行った。パルプはほとんど膨潤しなかった。実施例１と同様に洗浄し固形分を回収した。回収した固形分の光学顕微鏡写真を図６に示す。ほとんどは数μｍ〜数十μｍの大きい繊維であった。
【０１２１】
（比較例３）
酢酸ビニルを塩化ラウロイルに変更した以外は実施例１と同様にして解繊を行った。実施例１と同様に洗浄し固形分を回収した。固形分の平均置換度は実施例２と同様に評価した。また、形状は比較例１と同様に光学顕微鏡で観察した。結果を図７に示す。ほとんどは数μｍ〜数十μｍの大きい繊維であった。エステル平均置換度は０．６であったので、修飾反応が先に繊維の表面に進んで、繊維の内部に浸透しあにため解繊がほとんど進まなかった。
【０１２２】
実施例および比較例で得られた修飾セルロース微細繊維の評価結果を表１に示す。
【０１２３】
【表１】
2020063550.tif 000004
【０１２４】
［実施例１２］
プロピオンアルデヒド１ｇとＤＭＳＯ９ｇとを２０ｍｌのサンプル瓶に入れ、磁性スターラーで混合液が均一に混ざるまで撹拌した。次に、セルロースパルプ０．３５ｇを加え、さらに３時間撹拌した後、蒸留水で洗浄することにより解繊溶液（プロピオンアルデヒドとＤＭＳＯ）を除いた。得られたセルロース微細繊維について、修飾有無をＦＴ−ＩＲ分析で確認し、光学顕微鏡で解繊度合を観察し、ＸＲＤ分析法で結晶化度を測定した。ＦＴ−ＩＲ分析の結果（図８）によりセルロース微細繊維の表面が修飾されないことが分った。光学顕微鏡画像の写真を図９に示す。ＸＲＤ分析により、セルロース微細繊維の結晶化度は８７％であることがわかった。光顕観察の結果、セルロース微細繊維の繊維径はサブミクロン以下であった。得られた微細繊維は１０５℃で乾燥した後、水に再び分散できた。
【０１２５】
［実施例１３］
解繊溶液においてプロピオンアルデヒドの含有量を０．５ｇにした以外は、実施例１２と同様にしてセルロース微細繊維を得た。得られたセルロース微細繊維を実施例１２と同様に評価した。セルロース微細繊維の形状、結晶化度およびＩＲスペクトルは実施例１２とほぼ同等であった。
【０１２６】
［実施例１４］
解繊溶液においてプロピオンアルデヒドの含有量を０．１ｇにした以外は、実施例１２と同様にしてセルロース微細繊維を得た。得られたセルロース微細繊維を実施例１２と同様に評価した。セルロース微細繊維の形状、結晶化度およびＩＲスペクトルは実施例１２とほぼ同等であった。
【０１２７】
［実施例１５］
解繊溶液に無水酢酸１ｇと炭酸水素ナトリウム０．１５ｇをさらに加えた以外、実施例１２と同様にしてセルロース微細繊維を得た。得られたセルロース微細繊維を実施例１２と同様に評価した。微細繊維の光学顕微鏡画像の写真を図１０に示す。ＩＲスペクトルを図１１に示す。表面の平均エステル置換度は０．３２であった。また、乾燥した微細繊維はジメチルアセトアミドまたはエタノールに再分散することを確認した。
【０１２８】
［実施例１６］
無水酢酸に代えて、無水プロピオン酸１．５ｇを加えた以外、実施例１５と同様にしてセルロース微細繊維を得た。得られたセルロース微細繊維を実施例１２と同様に評価した。微細繊維の表面の平均エステル置換度は０．２５であった。また、乾燥した微細繊維はジメチルアセトアミド、アセトンに分散することを確認した。
【０１２９】
［実施例１７］
無水酢酸に代えて、無水酪酸１.８ｇを加えた以外、実施例１５と同様にしてセルロース微細繊維を得た。得られたセルロース微細繊維を実施例１２と同様に評価した。微細繊維の表面の平均エステル置換度は０．２０であった。また、乾燥した微細繊維はジメチルアセトアミド、アセトンに分散することを確認した。
【０１３０】
［実施例１８］
解繊の後にプロピオンアルデヒドと水分を蒸留し、次いでＮ−メチル−２−ピロリドン（ＮＭＰ）６ｇ、（２−イソシアナトエチルメタクリレート）ＭＯＩ１．５ｇとトリエチルアミン０．８ｇを加え、６０℃で２時間撹拌した以外、実施例１２と同様にしてセルロース微細繊維を洗浄した。得られたセルロース微細繊維を実施例１２と同様に評価した。微細繊維の光学顕微鏡画像の写真を図１２、ＩＲスペクトルを図１３に示す。微細繊維の形状と結晶化度は実施例１２で得られた微細繊維とほぼ同等であった。ＦＴ−ＩＲ分析で確認したところ、周波数１７００〜１７６０ｃｍ−１付近のエステル結合（Ｃ＝Ｏ）の吸収バンドと、周波数１５５０ｃｍ−１付近のイソシアネート結合の吸収バンドが強く検出されたため、ＭＯＩによる修飾ができたと確認した。また、乾燥した微細繊維はアセトンとメチルエチルケトンに分散することを確認した。
【０１３１】
［実施例１９］
ＤＭＳＯの含有量を９ｇから８ｇにしたこととピリジン１ｇをさらに加えた以外は実施例１２と同様にしてセルロース微細繊維を得た。得られたセルロース微細繊維を実施例１２と同様に評価した。ＩＲスペクトルは実施例と同等であったが、光学顕微鏡画像（図１４）から改善度合が実施例１２より改善できると判明した。
【０１３２】
［実施例２０］
炭酸水素ナトリウムに代えて炭酸ナトリウムを用いた以外は実施例１５と同様にしてセルロース微細繊維を得た。得られたセルロース微細繊維を実施例１５と同様に評価した。微細繊維の形状、結晶化度および修飾率は実施例１５で得られた微細繊維とほぼ同等であった。
【０１３３】
［実施例２１］
炭酸水素ナトリウムに代えて酢酸ナトリウムを用いた以外は実施例１５と同様にしてセルロース微細繊維を得た。得られたセルロース微細繊維を実施例１５と同様に評価した。微細繊維の形状、結晶化度および修飾率は実施例１５で得られた微細繊維とほぼ同等であった。
【０１３４】
［実施例２２］
炭酸水素ナトリウムに代えて酢酸カリウムを用いた以外は実施例１５と同様にしてセルロース微細繊維を得た。得られたセルロース微細繊維を実施例１５と同様に評価した。微細繊維の形状、結晶化度および修飾率は実施例１５で得られた微細繊維とほぼ同等であった。
【０１３５】
（比較例４）
ＤＭＳＯに代えてアセトンを用いた以外は実施例１２と同様にして解繊を行った。パルプはチップのまま全く分散または膨潤しなかった。
【０１３６】
（比較例５）
ＤＭＳＯに代えてジオキサンを用いた以外は実施例１２と同様にして解繊を行った。パルプは比較例４と同様に、ほとんどチップのまま全く分散または膨潤しなかった。実施例１２と同様に洗浄し固形分を回収した。回収した固形分の外観は比較例４とほぼ同等であった。
【０１３７】
（比較例６）
プロピオンアルデヒドを添加しない以外は実施例１２と同様にして解繊を行った。実施例１２と同様に洗浄し固形分を回収した。固形分の形状は実施例１２と同様に光学顕微鏡で観察した。光学顕微鏡画像の写真を図１５に示す。一部はサブミクロンサイズまで解繊されたものの、数μｍ〜数十μｍの繊維径の大きな繊維が多く残留することが判明した。
【０１３８】
【表２】
2020063550.tif 000005
【０１３９】
表１および表２の結果から明らかなように、実施例で得られたセルロース微細繊維は、解繊が進んでいるのに対して、比較例で得られた修飾セルロース微細繊維は、解繊がほとんど進んでいなかった。
【産業上の利用可能性】
【０１４０】
本発明の製造方法により得られるセルロース微細繊維および修飾セルロース微細繊維は、各種複合材料、コーティング剤に利用でき、シートやフィルムに成形して利用することもできる。
【図１】
2020063550.tif 000006
【図２】
2020063550.tif 000007
【図３】
2020063550.tif 000008
【図４】
2020063550.tif 000009
【図５】
2020063550.tif 000010
【図６】
2020063550.tif 000011
【図７】
2020063550.tif 000012
【図８】
2020063550.tif 000013
【図９】
2020063550.tif 000014
【図１０】
2020063550.tif 000015
【図１１】
2020063550.tif 000016
【図１２】
2020063550.tif 000017
【図１３】
2020063550.tif 000018
【図１４】
2020063550.tif 000019
【図１５】
2020063550.tif 000020
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
ドナー数２６以上の非プロトン性溶媒と、カルボン酸ビニルエステルまたはアルデヒドとを含む溶液をセルロースに浸透させる工程、および、セルロースを解繊する工程を含むセルロース微細繊維の製造方法であって、
該アルデヒドが、下記式（１）で表されるアルデヒド、シンナムアルデヒド、ペリルアルデヒド、バニリンおよびグリオキサールからなる群より選択される少なくとも１種のアルデヒドであり、
該溶液が塩基触媒をさらに含み、
該塩基触媒がアルカリ金属またはアルカリ土類金属の炭酸塩、アルカリ金属またはアルカリ土類金属の炭酸水素塩、アルカリ金属またはアルカリ土類金属のカルボン酸塩、アルカリ金属またはアルカリ土類金属のホウ酸塩、アルカリ金属またはアルカリ土類金属のリン酸塩、アルカリ金属またはアルカリ土類金属のリン酸水素塩、アルカリ金属またはアルカリ土類金属のテトラアルキルアンモニウム酢酸塩、ピリジン類、イミダゾール類およびアミン類からなる群より選択される少なくとも１種である
製造方法：
Ｒ１−ＣＨＯ                    （１）
（式中、Ｒ１は水素原子、炭素数１〜１６のアルキル基、アルケニル基、シクロアルキル基またはアリール基を表わす）。
【請求項２】
前記カルボン酸ビニルエステルまたはアルデヒドの含有割合が、解繊溶液全体に対して０．０５重量％〜５０重量％である、請求項１に記載の製造方法。
【請求項３】
前記ドナー数２６以上の非プロトン性溶媒が、スルホキシド類、ピリジン類、ピロリドン類およびアミド類からなる群より選択される少なくとも１種である、請求項１または２に記載の製造方法。
【請求項４】
前記アルデヒドが、ホルムアルデヒド、アセトアルデヒド、プロピオンアルデヒド、ブタナール、イソブタナール、２−メチルブタナール、ペンタナール、ヘキサナール、ヘプタナール、オクタナール、ノナナール、デカナール、アクロレイン、ベンズアルデヒド、シンナムアルデヒド、ペリルアルデヒド、バニリンおよびグリオキサールからなる群より選択される少なくとも１種である、請求項１から３のいずれかに記載の製造方法。
【請求項５】
前記カルボン酸ビニルエステルが、酢酸ビニル、プロピオン酸ビニル、酪酸ビニル、カプロン酸ビニル、シクロヘキサンカルボン酸ビニル、カプリル酸ビニル、カプリン酸ビニル、ラウリン酸ビニル、ミリスチン酸ビニル、パルミチン酸ビニル、ステアリン酸ビニル、ピバリン酸ビニル、オクチル酸ビニルアジピン酸ジビニル、メタクリル酸ビニル、クロトン酸ビニル、ピバリン酸ビニル、オクチル酸ビニル、安息香酸ビニルおよび桂皮酸ビニルからなる群より選択される少なくとも１種である、請求項１から３のいずれかに記載の製造方法。
【請求項６】
前記カルボン酸ビニルエステルが、下記式（２）で表される化合物である、請求項１から３のいずれかに記載の製造方法：
Ｒ２−ＣＯＯ−ＣＨ＝ＣＨ２               （２）
（式中、Ｒ２は炭素数１〜２４のアルキル基、アルキレン基、シクロアルキル基またはアリール基を表わす）。
【請求項７】
前記解繊溶液がセルロース修飾反応化剤をさらに含む、請求項１から６のいずれかに記載の製造方法。
【請求項８】
前記セルロース修飾反応化剤がカルボン酸ハロゲン化物類、カルボン酸無水物類、カルボン酸、イソシアネート類、エポキシ類およびハロゲン化アルキルからなる群より選択される少なくとも１種である、請求項７に記載の製造方法。
【請求項９】
前記塩基触媒の含有割合が、解繊溶液全体に対して０．００１重量％〜３０重量％である、請求項１から８のいずれかに記載の製造方法。
【請求項１０】
セルロースと前記解繊溶液との重量比が、０．５／９９．５〜２５／７５である、請求項１から９のいずれかに記載の製造方法。